(57)【要約】【課題】感光度の調節が容易な電子写真画像形成部材を提供する。【解決手段】支持基材と、電荷発生層とを含み、電荷発生層は、バインダと、第１の感光度を有する第１の顔料と、第１の顔料の第１の感光度よりも少なくとも２％大きい第２の感光度を有する第２の顔料と、を含み、第１の顔料は、第２の顔料と同じ化学式、可視スペクトルおよび結晶構造を有する。第１の顔料と第２の顔料の配合割合を調整することにより、感光度を選択的に調節することが可能となる。【選択図】なし【特許請求の範囲】
【請求項１】
支持基材と、電荷発生層とを含み、
前記電荷発生層は、バインダと、第１の感光度を有する第１の顔料と、前記第１の顔料の前記第１の感光度よりも少なくとも２％大きい第２の感光度を有する第２の顔料と、を含み、
前記第１の顔料は、前記第２の顔料と同じ化学式、可視スペクトルおよび結晶構造を有する、電子写真画像形成部材。
【請求項２】
前記第１の顔料と前記第２の顔料が、フタロシアニン顔料またはベンズイミダゾールペリレン顔料を含む、請求項１に記載の電子写真画像形成部材。
【請求項３】
前記第１の顔料と前記第２の顔料が、実質的に同じ化学特性を有する、請求項１に記載の電子写真画像形成部材。
【請求項４】
前記第１の顔料と前記第２の顔料が、金属フタロシアニンである、請求項１に記載の電子写真画像形成部材。
【発明の詳細な説明】
【技術分野】
【０００１】
本発明は、電子写真に関し、より詳細には調節可能な電子写真画像形成部材に関する。
【背景技術】
【０００２】
電子写真画像形成システムのための光応答デバイスは多数知られており、それにはセレンならびにセレン合金ならびに層状の有機および無機光応答デバイスが含まれる。層状有機光応答デバイスの例としては、電荷輸送層および電荷発生層を含むデバイス、またあるいは電荷輸送材料および電荷発生材料を含有する単一の光発生層が挙げられる。任意に適用し得るオーバーコート層は、外側の電荷輸送層または電荷発生層に適用される。多層有機光応答デバイスは一般に電荷発生層で被覆された導電性基材を含み、電荷発生層は順に電荷輸送層で被覆される。このデバイスの「逆転した」変形例では、電荷発生層が電荷輸送層の上に適用される。これらのデバイスに用いられ得る電荷発生層の例としては、バインダ樹脂中に分散しているセレン、硫化カドミウム、およびフタロシアニンが挙げられる。電荷輸送層に用いられる材料の例としては、様々なジアミン類の溶液または分散液、例えば同一出願人による米国特許第４，２６５，９９０号に記載のものなどが挙げられる。
【０００３】
電子写真のための光発生化合物の製造において、非常に一貫した対象光発生化合物材料を製造するために、その処理が用いられる度毎に、光顔料（photopigment）合成手順を可能な限り正確に再現することはよくあることであり、それにより特定の印刷装置またはコピー機モデルの規格に求められる正確な感光度（photosensitivity）がもたらされる。使用される合成条件は、光発生化合物にその後の処理段階で中程度にのみ操作することのできる、ある種の消すことのできない電気的特性を付与する際に不可逆的な役割を果たすことが知られている。特定の印刷装置は、所望の画像品質を得るために電子写真画像形成部材とともに開発された電子的および機械的サブシステムを有する。画像品質の問題はまた、実際に使用されている特定のモデルに生じ得、それは次に、特定の適用、機械、現像剤の設計変更、または顧客の要求に求められるとおり、光発生剤の規格の変更、または電子写真画像形成部材の感度（sensitivity）の上下への調節を必要とする可能性がある。従って、電子写真画像形成部材の製造条件の変化を最小にすることのできる所与の印刷装置またはコピー機の設計プログラムの耐用年数の間に求められる変化を有する光発生剤、およびそれにより電子写真画像形成部材を製造し得ることが有利である。
【０００４】
電子写真画像形成部材の設計において、単一の種類の顔料は、様々な電気的および印刷性能要件、例えばＶｌｏｗ、感光度、ゴースト発生などを全て満たすことができない場合が多い。同一出願人による米国特許第６，４９２，０８０号には、２種類の異なるＩ型フタロシアニン生成物が異なる溶剤中で形成される、電子写真画像形成部材の感光度を調節するための方法が記載されている。この２種類の顔料を次に乾式粉砕し、湿式処理してＩＩ型の生成物を形成し、それを次に樹脂とともにブレンドし、電子写真画像形成部材デバイスに適用して電荷発生層を形成する。結果として得られるクロロガリウムフタロシアニン結晶を用いて優れた分散性および電子写真特性と同様に所望のレベルの感光度をもつ電子写真画像形成部材を作製する。それから形成された画像は、カブリや黒点を有さない。
【０００５】
【特許文献１】米国特許出願公開第２００５／０２８２０７６号明細書
【特許文献２】米国特許出願公開第２００６／０２５７７６８号明細書
【特許文献３】米国特許第４，２６５，９９０号明細書
【特許文献４】米国特許第５，３５８，８１３号明細書
【特許文献５】米国特許第５，４５６，９９８号明細書
【特許文献６】米国特許第５，４６６，７９６号明細書
【特許文献７】米国特許第５，４９３，０１６号明細書
【特許文献８】米国特許第５，５８８，９９１号明細書
【特許文献９】米国特許第５，６８１，６７８号明細書
【特許文献１０】米国特許第５，６８８，６１９号明細書
【特許文献１１】米国特許第５，７２５，９８５号明細書
【特許文献１２】米国特許第６，２４２，１４４号明細書
【特許文献１３】米国特許第６，３７６，１４１号明細書
【特許文献１４】米国特許第６，４９２，０８０号明細書
【発明の開示】
【発明が解決しようとする課題】
【０００６】
単純かつ簡便な調製を可能にする一方で、様々な印刷装置で使用するための印刷品質要件を満たすように迅速かつ容易に調節することのできる、顔料を含有する別の塗膜系を開発することが有用であろう。
【課題を解決するための手段】
【０００７】
一実施形態は、支持基材および電荷発生層を含む電子写真画像形成部材である。電荷発生層はバインダ、第１の感光度を有する第１の顔料、および第１の顔料の第１の感光度よりも少なくとも２％大きい第２の感光度を有する第２の顔料を含む。第１の顔料は第２の顔料と同じ化学式、可視スペクトルおよび結晶構造を有する。
【発明を実施するための最良の形態】
【０００８】
同じ化学式、可視スペクトルおよび結晶構造を有するが、感光度が異なる２種類以上の感光度顔料を様々な比で組み合わせることにより、様々な異なる印刷装置および印刷系の電気および印刷品質要件を満たすことのできる電荷発生層を形成することができる。本明細書に記載される種類の可変配合は、小集団の異なる顔料を、多数の異なる感光度の値を有する電荷発生層をもつ電子写真画像形成部材を効率的に製造する際に用いられるようにすることにより、製造プロセスを単純化する。
【０００９】
本明細書において使用される、「基材」とは、多層電子写真画像形成部材の基層をさす。用語「電荷発生層」とは、電荷発生材料を含む一連の電子写真画像形成部材層の層をさす。一部の例では、電荷発生層は、電荷輸送材料も含み、そのために電荷発生層および電荷輸送層の両方の役割を果たす。本明細書において使用される「感光度」とは、放射エネルギーの作用に対する感度をさす。本明細書において「結晶構造」とは、結晶の種類をさす。本明細書において使用される「互換性（がある）」（compatible）とは、それらが混合された後に粉砕されて、または粉砕された後に混合されて、異なる顔料の均一な分散液を形成することができるような、異なる顔料の物理的および化学的互換性（compatibility）をさす。
【００１０】
本明細書において使用される、用語「印刷装置」は、目的に応じて印刷物を出力する働きを行う任意の装置、例えばデジタルコピー機、製本機、ファクシミリ装置、多機能装置などを包含する。
【００１１】
電子写真画像形成部材は、柔軟な、または硬質な、導電性の表面または塗膜をもつ基材を有する。導電性の表面または塗膜の上に、必要に応じて正孔ブロッキング層を適用してもよい。用いる場合、正孔ブロッキング層は、隣接する電子写真の電荷発生層とその下の表面または塗膜との間の孔への電子の障壁を形成することができる。場合によっては接着剤層を正孔ブロッキング層へ適用してもよい。
【００１２】
１つ以上の電子写真画像形成層は、任意適用の接着剤層、任意適用の正孔ブロッキング層の上に形成されるか、または基材表面もしくは基材塗膜の上に直接形成される。画像形成層は、電荷発生機能および電荷輸送機能の両方を行う単一の層であってもよく、もしくは電荷発生層および別個の電荷輸送層などの多層を含んでもよい。別個の電荷発生層および電荷輸送層を用いる場合、電荷発生層は通常電荷輸送層の前に適用される。しかしながら、一部の例では電荷発生層は電荷輸送層の上に位置している。
【００１３】
電荷発生層には、バインダおよび少なくとも２種類の光発生顔料が含まれる。所望の電気特性および印刷品質を得るために、同じ化学式、可視スペクトルおよび結晶化度を有するが異なる感光度を有する２種類以上の顔料の混合物が用いられる。非限定的な例として、２種類以上のクロロガリウムフタロシアニン顔料の混合物が用いられ得る。溶剤（単一の種類の溶剤であっても溶剤の混合物であってもよい）も通常含められる。一部の例では、バインダはカルボキシル変性塩化ビニル−酢酸ビニル共重合体を含む。第１の顔料および第２の顔料は通常、実質的に同じ化学特性を有する。
【００１４】
良好な結果は、顔料がフタロシアニンである場合に得ることができる。適した顔料としては、限定されるものではないが、電子写真画像形成部材における電荷発生剤として有用な、十分に小さな粒径を示すフタロシアニンが挙げられる。ガリウムフタロシアニンなどの金属フタロシアニンを用いてもよい。クロロガリウムフタロシアニンの顔料粒子のサイズは、一般に約４０〜約１０００ｎｍ、または約８０〜約５００ｎｍ、または約１２０〜約２５０ｎｍである。その他の有用な顔料としては、限定されるものではないが、ベンズイミダゾールペリレン（ＢｚＰ）が挙げられる。
【００１５】
第２の顔料は、第１の顔料の感光度よりも少なくとも２％大きい感光度を有する。多くの場合、第２の顔料の感光度は、第１の顔料の感光度よりも約５％〜約３０％大きい。しばしば、第２の顔料の感光度は第１の顔料の感光度よりも約５％〜約２０％大きい。
【００１６】
一般に、２種類の顔料は、約１：９９〜約９９：１、または約１０：９０〜約９０：１０、または約２０：８０〜約８０：２０の重量比で用いられる。３種類の異なる顔料を用いる場合、各顔料の量は、一般に混合物中の顔料合計１００部につき１〜９８部である。
【００１７】
クロロガリウムフタロシアニン（ＣｌＧａＰｃ）顔料は、Ａ型、Ｂ型およびＣ型を含む複数の種類で利用可能である。ＣｌＧａＰｃのＢ型とＣ型はＡ型ＣｌＧａＰｃ顔料を加熱処理したものであるため、Ａ型ＣｌＧａＰｃ顔料（ＣｌＧａＰｃ−Ａ）、Ｂ型ＣｌＧａＰｃ顔料（ＣｌＧａＰｃ−Ｂ）およびＣ型ＣｌＧａＰｃ顔料（ＣｌＧａＰｃ−Ｃ）の特性は、互いに非常に類似している。ＣｌＧａＰｃのＡ型、Ｂ型およびＣ型顔料は、同じ化学式、可視スペクトル、および結晶構造を有する。しかしながら、Ａ型、Ｂ型およびＣ型の各々は、３種類の異なる熱処理履歴に起因して異なる感光度を保有する。それらの類似性に起因してそれらは粉砕の前後の双方で互いに互換性がある。従って、Ａ型、Ｂ型およびＣ型の顔料のうちの２または３種類を一緒に混合した後に粉砕することもできるし、別々に粉砕した後に混合することもできる。粉砕の前に顔料を混合することにより、１回のバッチの粉砕のみを要するという利便性をもたらし、小規模の製造に有益である。別々に粉砕することにより、２種類以上の顔料の比の迅速な調節が可能となる。
【００１８】
具体的な機械設計、すなわち具体的な速度および感光体構造に対して、単一のＣ型ＣｌＧａＰｃ顔料を含む電荷発生（ＣＧ）層は、２３０〜２９０Ｖまたはさらに広いＶｌｏｗ範囲を提供する。その感光度が下限値の近くに入る場合（Ｖｌｏｗ限界より高い）、それは十分な感光度を有さない。対照的に、単一のＢ型ＣｌＧａＰｃを含むＣＧ層は、１８０〜２４０ＶのＶｌｏｗ範囲をもたらす。その感光度が上限値の近くに入る場合、その感光度は高すぎるということになる。いずれの場合も、感光度は機械の感光度要件、従って印刷品質要件を満たすことができない可能性がある。クロロガリウムフタロシアニンのＢ型とＣ型を混合する場合、２種類の顔料の混合比を調節することにより、感光度を目標値に調節することができる。他の実施形態では、Ａ型ＣｌＧａＰｃは、電荷発生層の感光度を高めるために、Ｂ型ＣｌＧａＰｃおよびＣ型ＣｌＧａＰｃの一方または両方と組み合わされる。
【００１９】
一試験において、ＣｌＧａＰｃ−Ａの感光度、−（ｄＶ／ｄＥ）は、１３９＋／−６ｋＶｍ２／Ｊ、ＣｌＧａＰｃ−Ｂの感光度は、１３０＋／−６ｋＶｍ２／Ｊ、およびＣ型の感光度は、１２０＋／−６ｋＶｍ２／Ｊであることが見出された。実際の感光度の測定値は、コーティング技術、バインダの種類、基材およびその他の層などに依存するものであるが、同じ可視スペクトル、結晶化度および化学組成を有するが異なる熱処理履歴を有する顔料の感光度の相対的差異は、同じ試験を用いて各顔料の感光度を測定するという条件で一般に同じままであることに留意されたい。
【００２０】
電荷発生層での使用に適したバインダとしては、限定されるものではないが、熱可塑性樹脂および熱硬化性樹脂、例えば、ポリカーボネート類、ポリ（エチレンテレフタラート）を含むポリエステル類、ポリ（テトラメチレンヘキサメチレンジウレタン）を含むポリウレタン類、ポリ（スチレン−ｃｏ−無水マレイン酸）を含むポリスチレン類、ポリブタジエン−グラフト−ポリ（アクリル酸メチル−ｃｏ−アクリロニトリル）を含むポリブタジエン類、ポリ（１，４−シクロヘキサンスルホン）を含むポリスルホン類、ポリ（フェニレンオキシド）を含むポリアリールエーテル類、ポリ（フェニレンスルホン）を含むポリアリールスルホン類、ポリ（フェニレンオキシド−ｃｏ−フェニレンスルホン）を含むポリエーテルスルホン類、ポリ（エチレン−ｃｏ−アクリル酸）を含むポリエチレン類、ポリプロピレン類、ポリメチルペンテン類、ポリフェニレンスルフィド類、ポリ酢酸ビニル類、ポリビニルブチラール類、ポリ（ジメチルシロキサン）を含むポリシロキサン類、ポリ（エチルアクリレート）を含むポリアクリレート類、ポリビニルアセタール類、ポリ（ヘキサメチレンアジパミド）を含むポリアミド類、ポリ（ピロメリットイミド）を含むポリイミド類、ポリ（ビニルアミン）を含むアミノ樹脂類、ポリ（２，６−ジメチル−１，４−フェニレンオキシド）を含むフェニレンオキシド樹脂類、テレフタル酸樹脂類、ポリ（ヒドロキシエーテル類）を含むフェノキシ樹脂類、ポリ（［（ｏ−クレシルグリシジルエーテル）−ｃｏ−ホルムアルデヒド］を含むエポキシ樹脂類、ポリ（４−ｔｅｒｔ−ブチルフェノール−ｃｏ−ホルムアルデヒド）を含むフェノール樹脂類、ポリスチレンとアクリロニトリルの共重合体類、ポリ塩化ビニル類、ポリビニルアルコール類、ポリ−Ｎ−ビニルピロリジノン類、酢酸ビニル共重合体類、アクリル酸塩共重合体類、塩化ビニルと酢酸ビニルの共重合体類、カルボキシル変性塩化ビニル／酢酸ビニル共重合体類、ヒドロキシル変性塩化ビニル／酢酸ビニル共重合体類、カルボキシル変性およびヒドロキシル変性塩化ビニル／酢酸ビニル共重合体類、アルキド樹脂類、セルロース膜形成体（cellulosic film formers）、ポリ（アミドイミド）、スチレン−ブタジエン共重合体類、塩化ビニリデン−塩化ビニル共重合体類、酢酸ビニル−塩化ビニリデン共重合体類、スチレン−アルキド樹脂類、ポリビニルカルバゾール類など、およびそれらの組合せが挙げられる。これらのポリマーは、ブロック、ランダムまたは交互共重合体であってもよい。
【００２１】
適したバインダとしては、三元共重合体および四元共重合体が挙げられる。バインダとして利用され得る三元共重合体の非限定的な例としては、塩化ビニル、酢酸ビニルおよびマレイン酸の反応生成物が挙げられる。一実施形態では、三元共重合体は、三元共重合体の反応物質の総重量に基づいて、約８０重量％〜約８７重量％の塩化ビニル、約１２重量％〜約１８重量％の酢酸ビニルおよび約２重量％以内のマレイン酸、実施形態では約０．５重量％〜約２重量％のマレイン酸、を有する反応混合物から形成され得る。適したバインダについてのさらなる記載は米国特許第２００６／０２５７７６８号公報に見出すことができる。
【００２２】
顔料のバインダに対する全体的な配合重量比は、一般に、必ずしもそうではないが、約０．５：９９．５〜９５：５、または約１：９９〜９５：５、または約１０：９０〜８５：１５である。
【００２３】
顔料は通常溶剤中に分散している。バインダを溶解する任意の適した溶剤を用いてもよい。典型的な低沸点溶剤としては、限定されるものではないが、ハロゲン化アルキレン類、アルキルケトン類、アルコール類、エーテル類、エステル類、およびそれらの混合物が挙げられる。適した溶剤の例としては、テトラヒドロフラン（ＴＨＦ）、塩化メチレン、アセトン、メタノール、エタノール、イソプロピルアルコール、酢酸エチル、メチルエチルケトン、１，１，１−トリクロロエタン、１，１，２−トリクロロエタン（trichlororethane）、クロロホルム、１，２−ジクロロエタンおよびそれらの組合せが挙げられる。適した高沸点溶剤（相互に組合せて用いてもよいし、低沸点溶剤と組合せて用いてもよい）としては、ハロゲン化アルキレン類、アルキルケトン類、アルコール類、エーテル類、エステル類、芳香族類およびそれらの混合物が挙げられる。適した溶剤のさらなる限定されない例としては、酢酸ｎ−ブチル塩（ＮＢＡ）、メチルイソブチルケトン（ＭＩＢＫ）、シクロヘキサノン、トルエン、キシレン、モノクロロベンゼン、ジクロロベンゼン、１，２，４−トリクロロベンゼン、前述の溶剤の１つ以上の混合物などが挙げられる。ＣｌＧａＰｃ顔料およびカルボキシル変性クロリド／酢酸ビニル共重合体バインダとの組合せに特に有用な一部の溶剤は、キシレンおよび酢酸ｎ−ブチルである。
【００２４】
任意の適した技術を用いて顔料粒子を膜形成バインダ中に分散させることができる。典型的な分散技術としては、例えば、ボールミル磨砕、ロールミリング、垂直型磨砕機での磨砕、サンドミリング、ダイノーミルによる磨砕、ナノマイザーによる磨砕、キャビプロ（Cavipro）による磨砕などが挙げられる。顔料粒子は、バインダ溶液中に分散させる前に混合してもよいし、バインダ溶液中に別々に分散させて得られる分散液を塗膜適用のための所望の割合で混合してもよい。分散液のブレンディングは任意の適した技術によって達成してもよい。さらに、それぞれの種類の光伝導性粒子およびバインダ溶液の別個の濃縮混合物を最初に磨砕し、その後塗膜混合物を調製する目的のためにさらなるバインダ溶液で混合し、希釈してもよい。
【００２５】
任意の適した技術を利用して基材に塗膜を塗布してもよい。典型的なコーティング技術としては、浸漬コーティング、ロールコーティング、スプレーコーティング、ブレードコーティング、ワイヤーバーコーティング、ビーズコーティング、ダイコーティング、スロットコーティング、カーテンコーティング、ロータリーアトマイザーなどが挙げられる。コーティング技術には幅広い濃度の固体を用いてもよい。本明細書において使用される、用語「固体」とは、塗膜分散液の顔料粒子およびバインダ成分をさす。
【００２６】
付着した塗膜の乾燥は、任意の適した従来技術、例えばオーブン乾燥、赤外線乾燥、空気乾燥などによって達成することができる。
【００２７】
顔料およびバインダを含有する電子写真の電荷発生層の厚さの範囲は、一般に、０．０５〜約３０マイクロメートル、または約０．１〜約２マイクロメートル、または約０．１５〜約１マイクロメートルであるが、この厚さはこれらの範囲外であってもよい。
【００２８】
以下の実施例は、ある種の実施形態を示し、単なる説明にすぎないことが意図される。本明細書に列挙される材料、条件、プロセス変数などは、限定を意図するものではない。
【実施例】
【００２９】
［実施例１］
２種類の別個の顔料分散液を、電子写真画像形成部材の電荷発生層の調製に用いるバインダ／溶剤溶液中で調製した。１−１と表される最初の分散液には、酢酸ｎ−ブチルおよびキシレンの溶剤中に、化学式Ｃ３２Ｈ１６Ｎ８ＣｌＧａを有し、分子量６１７．７１のクロロガリウムフタロシアニンＣ型顔料（Ｃ型ＣｌＧａＰｃ、富士ゼロックス株式会社、日本）、およびカルボキシル変性クロリド／酢酸ビニル共重合体バインダ（ＶＭＣＨ、ダウケミカル）が含まれた。酢酸ｎ−ブチル対キシレンの重量比は４１／５９であった。１−２と表される２番目の分散液には、１−１で用いたものと同じ種類の酢酸ｎ−ブチルおよびキシレンの溶剤ブレンド中に、Ｃ型ＣｌＧａＰｃと同じ化学配合および分子量を有する、クロロガリウムフタロシアニンＢ型顔料（Ｂ型ＣｌＧａＰｃ、富士ゼロックス株式会社、日本）、およびカルボキシル変性クロリド／酢酸ビニル共重合体バインダ（ＶＭＣＨ、ダウケミカル）が含まれた。いずれの場合にも、最終の顔料：バインダの重量比は６０／４０であり、各分散液の固体含量は７．５％であった。各分散液を、ダイノーミルによる磨砕および遠心分離により処理した。次に、２種類の分散液の各々の一部を、最終の顔料バインダの重量比［ＣｌＧａＰｃ−Ｂ＋ＣｌＧａＰｃ−Ｃ］／ＶＭＣＨが６０／４０であり、固体含量が７．５％となるようにＣ型分散液対Ｂ型分散液の２：１混合物に混合した。この分散液を１−３と表した。
【００３０】
電子写真画像形成部材デバイスを、アルミニウム基材（３０×４０４ｍｍ、粗く旋盤加工されたもの）を下塗り（ＵＣ）層、電荷発生（ＣＧ）層および電荷輸送（ＣＴ）層で順次コーティングすることにより調製した。下塗り層は３種類の成分から構成され、最終の厚さは約１マイクロメートルであった。電荷発生層は、顔料分散液１−１、１−２または１−３を含有するツキアゲコーティングによるものであり、それを次に室温にて６分間乾燥させてから次の層をコーティングし、厚さは約０．２〜０．３マイクロメートルであった。電荷輸送層は、テトラヒドロフランおよびトルエンの溶剤混合物中の、ポリテトラフルオロエチレン、Ｎ，Ｎ’−ジフェニル−Ｎ，Ｎ’−ビス（アルキルフェニル）−１，１−ビフェニル−４，４’−ジアミン（ｍＴＢＤ）およびポリカーボネート樹脂（三菱化学株式会社製ＰＣＺ４００）の電荷輸送混合物から形成した。電荷輸送層を単回の浸漬コーティングで塗布し、１２０℃で４０分間乾燥させた。電荷輸送層の乾燥厚さは２９マイクロメートルであった。一連の実施例において、電荷発生層の塗布速度は１６０ｍｍ／分であり、別の一連の電荷発生層の塗布速度は１８０ｍｍ／分であった。
【００３１】
結果として得られる電子写真画像形成部材デバイスを、光強度をサイクルとともに増分的に上昇させて光誘起放電曲線（それから感光度が測定される）を作り出す、１００サイクルの荷電−消去、その直後に２回の荷電−消去サイクルと１回の荷電−露光−消去サイクルの順序でさらに１００サイクルが得られるように設定したサイクルスキャナを用いて電気的に試験した。スキャナは、ドラムデバイスの表面上に７０ナノクーロン／ｃｍ２の電荷を付着させるよう設定した単線のコロトロン（幅５センチメートル）を備えていた。
【００３２】
デバイスを負帯電モードで試験した。露光強度を一連の減光フィルターを調節することによって増分的に上昇させ、露光波長をバンドフィルターにより７８０±５ナノメートルに制御した。曝露光源は１，０００ワットのキセノンアーク灯白色光源であった。
【００３３】
ドラムを６６ｒｐｍの速度で回転させて、１０３．７ミリメートル／秒の表面速度、すなわち０．９秒のサイクル時間を得た。静電写真のシミュレーションを、環境的に制御された周囲条件（相対湿度５０パーセントおよび２１℃）での光密室（light tight chamber）内で行った。これらの試験の結果を下の表１に示す。Ｖｌｏｗは、それぞれ所与量の露光後の残留電圧であり、Ｖｄｅｐｌは漏れ電圧、すなわち、デバイスの少量の印加電圧を保持することのできない能力を表す。ＤｉＴｈｋは誘電体厚であり、実際の厚さ対材料の誘電定数の比である。Ｖｅｒａｓｅは消去露光後の平均電圧である。
【００３４】
【表１】
2008191666.tif 000002
【００３５】
表１において、電子写真画像形成部材の暗減衰を、電子写真画像形成部材を暗所で（光に曝されずに）維持しながら５０ナノクーロン／ｃｍ２の単回の荷電サイクルを適用した後に表面電位をモニターすることにより測定した。感光度、−（ｄＶ／ｄＥ）を、初期電圧の約７０パーセントまたはＶｚｅｒｏ（約０〜約０．７ｅｒｇ／ｃｍ２の露光）で測定した、低露光強度での初期放電速度から計算した。デバイスの電圧（Ｖｌｏｗ）を２．８ｅｒｇ／ｃｍ２の露光レベルで測定して、デバイスを部分的に露光した後の残留電圧を記録した。電荷容量を、約２〜約１２０ｎＣ／ｃｍ２の漸増量の電荷を適用し、得られる電圧（消去による）をモニターして電荷−電圧曲線を生成することにより測定した。低電場の電圧減少を、ゼロ適用荷電での遮断により表される電圧Ｖｄｅｐｌを用いて電荷−電圧曲線の直線回帰から計算した。
【００３６】
表１の結果は、実施例１Ｘおよび１Ｙの２種類の顔料の混合物を用いることにより、バックグラウンドの低さおよびゴースト発生の低さを含む、その他の好ましい印刷品質の特性を維持しながら、感光度を所望の値に調節し得ることを示す。
【００３７】
［予言的実施例２］
磨砕の前に２種類の顔料を混合し、次に混合物を一緒に磨砕することを除いて、実施例１の手順を繰り返す。Ｂ型およびＣ型の顔料の化学的および物理的類似性に起因して、結果は一般に表１に示されるものに匹敵すると推定される。
【００３８】
［予言的実施例３］
顔料バインダ比を５５：４５に減少させることを除いて、実施例１の手順を繰り返す。感光度は、実施例１の結果に対して低減すると予測される。
【００３９】
［予言的実施例４］
Ｃ型分散液対Ｂ型分散液の比を５０：５０に減少させることを除いて、実施例１の手順を繰り返す。感光度は、実施例１の結果に対して増加すると推定される。
【００４０】
［予言的実施例５］
同じ種類の溶剤中でＢ型ＣｌＧａＰｃの半分をＡ型ＣｌＧａＰｃに置き換え、Ｃ型、Ｂ型およびＡ型の比がそれぞれ４：１：１部となることを除いて、実施例１の手順を繰り返す。感光度は、実施例１の結果よりも大きくなると予測される。
【００４１】
［予言的実施例６］
Ａ型ＣｌＧａＰｃをＢ型ＣｌＧａＰｃの代わりに用いることを除いて、実施例１の手順を繰り返す。感光度は、実施例１の結果よりも大きくなると予測される。
【００４２】
［予言的実施例７］
ＣｌＧａＰｃ−ＡをＣｌＧａＰｃ−Ｂの代わりに用いることを除いて予言的実施例２の手順を繰り返す。感光度は、予言的実施例２において予測される感光度よりも大きくなると予測される。
【００４３】
［予言的実施例８］
ＣｌＧａＰｃ−ＡをＣｌＧａＰｃ−Ｃの代わりに用いることを除いて、実施例１の手順を繰り返す。感光度は、実施例１の結果よりも大きくなると推定される。
【００４４】
［予言的実施例９］
ＣｌＧａＰｃ−ＡをＣｌＧａＰｃ−Ｃの代わりに用いることを除いて予言的実施例２の手順を繰り返す。感光度は、予言的実施例２の結果よりも大きくなると予測される。
【００４５】
［予言的実施例１０］
ＣｌＧａＰｃ顔料を２種類のオキソ−チタンフタロシアニン顔料に置換すること、バインダがポリビニルブチラール（ＢＭ−１）であること、そして溶剤が酢酸ｎ−ブチルであることを除いて、実施例１の手順を繰り返す。オキソ−チタンフタロシアニン顔料は、互いに同じ化学組成、可視スペクトルおよび結晶化度を有するが異なる熱処理履歴を有し、結果的に感光度が異なる。
【００４６】
感光度は、２種類の顔料の比を調節することにより、分散性を含むその他の好ましい特性を維持しながら調整できることが推定される。
【００４７】
［予言的実施例１１］
磨砕の前に２種類の顔料を混合し、次に混合物を一緒に磨砕することを除いて、予言的実施例１０の手順を繰り返す。結果は、概して、２種類の顔料の化学および物理的類似性に起因して、予言的実施例１０に匹敵すると予測される。
【００４８】
［予言的実施例１２］
ＣｌＧａＰｃ顔料をベンズイミダゾールペリレン（ＢｚＰ）に置換すること、バインダがポリビニルブチラール（ＢＭ−１）であること、そして溶剤が酢酸ｎ−ブチルであることを除いて、実施例１の手順を繰り返す。ベンズイミダゾールペリレン顔料は、互いに同じ化学組成、可視スペクトルおよび結晶化度を有するが異なる熱処理履歴を有し、結果的に感光度が異なる。
【００４９】
感光度は、２種類の顔料の比を調節することにより、分散性を含むその他の好ましい特性を維持しながら調整できることが予測される。
【００５０】
［予言的実施例１３］
磨砕の前に２種類のＢｚＰ顔料を混合し、次に混合物を一緒に磨砕することを除いて、予言的実施例１２の手順を繰り返す。結果は、概して、２種類のＢｚＰ顔料の化学および物理的類似性に起因して、予言的実施例１２に匹敵すると予測される。
【００５１】
本明細書に開示される実施形態を用いて、帯電部品、電子写真画像形成部材、輸送部品、現像部品、および固定部品を含む静電写真装置のための電子写真画像形成部材を作製することができる。